(57)【特許請求の範囲】
【請求項１】
分子状酸素による気相接触酸化により不飽和アルデヒド及び／又は不飽和カルボン酸を製造可能な触媒成分と、平均繊維径が１〜３００ｎｍであるセルロースナノファイバーを含有する触媒成形体。
【請求項２】
前記触媒成形体の質量をＭ１［ｇ］、前記セルロースナノファイバーの質量をＭ２［ｇ］としたとき、下記式（ＩＩＩ）により算出されるセルロースナノファイバー含有率が０．１〜５質量％である、請求項１に記載の触媒成形体。
セルロースナノファイバー含有率［質量％］＝（Ｍ２／Ｍ１）×１００      （ＩＩＩ）
【請求項３】
更にバインダーを含有する、請求項１または２に記載の触媒成形体。
【請求項４】
前記バインダーが水溶性である、請求項３に記載の触媒成形体。
【請求項５】
前記バインダーが水溶性有機バインダーである、請求項３に記載の触媒成形体。
【請求項６】
前記触媒成分が下記式（Ｉ）で表される組成を有し、プロピレン、イソブチレン、第一級ブチルアルコール、第三級ブチルアルコールまたはメチル第三級ブチルエーテルを分子状酸素により気相接触酸化する不飽和アルデヒド及び不飽和カルボン酸製造用触媒である、請求項１〜５のいずれか１項に記載の触媒成形体。
Ｍｏａ１Ｂｉｂ１Ｆｅｃ１Ａｄ１Ｅ１ｅ１Ｇ１ｆ１Ｊ１ｇ１Ｓｉｈ１（ＮＨ４）ｉ１Ｏｊ１      （Ｉ）
（式（Ｉ）中、Ｍｏ、Ｂｉ、Ｆｅ、Ｓｉ、ＮＨ４及びＯは、それぞれモリブデン、ビスマス、鉄、ケイ素、アンモニウム根及び酸素を表し、Ａは、コバルト及びニッケルからなる群より選ばれた少なくとも１種の元素を表し、Ｅ１は、クロム、鉛、マンガン、カルシウム、マグネシウム、ニオブ、銀、バリウム、スズ、タリウム、タンタル及び亜鉛からなる群より選ばれた少なくとも１種の元素を表し、Ｇ１は、リン、ホウ素、硫黄、セレン、テルル、セリウム、タングステン、アンチモン及びチタンからなる群より選ばれた少なくとも１種の元素を表し、Ｊ１は、リチウム、ナトリウム、カリウム、ルビジウム及びセシウムからなる群より選ばれた少なくとも１種の元素を表す。ａ１、ｂ１、ｃ１、ｄ１、ｅ１、ｆ１、ｇ１、ｈ１、ｉ１及びｊ１は各成分のモル比率を表し、ａ１＝１２のときｂ１＝０．０１〜３、ｃ１＝０．０１〜５、ｄ１＝０．０１〜１２、ｅ１＝０〜８、ｆ１＝０〜５、ｇ１＝０．００１〜２、ｈ１＝０〜２０、ｉ１＝０〜３０であり、ｊ１は前記各成分の価数を満足するのに必要な酸素のモル比率である。）
【請求項７】
前記触媒成分が下記式（ＩＩ）で表される組成を有し、（メタ）アクロレインを分子状酸素により気相接触酸化する不飽和カルボン酸製造用触媒である、請求項１〜５のいずれか１項に記載の触媒成形体。
Ｐａ２Ｍｏｂ２Ｖｃ２Ｃｕｄ２Ｅ２ｅ２Ｇ２ｆ２Ｊ２ｇ２（ＮＨ４）ｈ２Ｏｉ２      （ＩＩ）
（前記式（ＩＩ）中、Ｐ、Ｍｏ、Ｖ、Ｃｕ、ＮＨ４及びＯは、それぞれリン、モリブデン、バナジウム、銅、アンモニウム根及び酸素を表す。Ｅ２は、アンチモン、ビスマス、砒素、ゲルマニウム、ジルコニウム、テルル、銀、セレン、ケイ素、タングステン及びホウ素からなる群より選ばれる少なくとも１種類の元素を表す。Ｇ２は、鉄、亜鉛、クロム、マグネシウム、カルシウム、ストロンチウム、タンタル、コバルト、ニッケル、マンガン、バリウム、チタン、スズ、タリウム、鉛、ニオブ、インジウム、硫黄、パラジウム、ガリウム、セリウム及びランタンからなる群より選ばれる少なくとも１種類の元素を表す。Ｊ２は、カリウム、ルビジウム及びセシウムからなる群より選ばれる少なくとも１種類の元素を表す。ａ２、ｂ２、ｃ２、ｄ２、ｅ２、ｆ２、ｇ２、ｈ２及びｉ２は各成分のモル比率を表し、ｂ２＝１２のとき、ａ２＝０．１〜３、ｃ２＝０．０１〜３、ｄ２＝０．０１〜２、ｅ２は０〜３、ｆ２＝０〜３、ｇ２＝０．０１〜３、ｈ２＝０〜３０であり、ｉ２は前記各成分の価数を満足するのに必要な酸素のモル比率である。）
【請求項８】
請求項１〜６のいずれか１項に記載の触媒成形体の製造方法であって、焼成工程を含む、触媒成形体の製造方法。
【請求項９】
押出成形工程を含む、請求項８に記載の触媒成形体の製造方法。
【請求項１０】
請求項７に記載の触媒成形体の製造方法であって、焼成工程を含む、触媒成形体の製造方法。
【請求項１１】
押出成形工程を含む、請求項１０に記載の触媒成形体の製造方法。
【請求項１２】
請求項６に記載の触媒成形体の存在下でプロピレン、イソブチレン、第一級ブチルアルコール、第三級ブチルアルコールまたはメチル第三級ブチルエーテルを分子状酸素により気相接触酸化する、不飽和アルデヒド及び不飽和カルボン酸の製造方法。
【請求項１３】
請求項７に記載の触媒成形体の存在下で（メタ）アクロレインを分子状酸素により気相接触酸化する、不飽和カルボン酸の製造方法。
【請求項１４】
請求項１２又は１３に記載の方法により製造された不飽和カルボン酸をエステル化する不飽和カルボン酸エステルの製造方法。
【請求項１５】
請求項１２又は１３に記載の方法により不飽和カルボン酸を製造する工程と、該不飽和カルボン酸をエステル化する工程を含む不飽和カルボン酸エステルの製造方法。
【請求項１６】
請求項８または９に記載の方法により製造された触媒成形体の存在下でプロピレン、イソブチレン、第一級ブチルアルコール、第三級ブチルアルコールまたはメチル第三級ブチルエーテルを分子状酸素により気相接触酸化する、不飽和アルデヒド及び不飽和カルボン酸の製造方法。
【請求項１７】
請求項１０または１１に記載の方法により製造された触媒成形体の存在下で（メタ）アクロレインを分子状酸素により気相接触酸化する、不飽和カルボン酸の製造方法。
【発明の詳細な説明】
【技術分野】
【０００１】
本発明は、触媒とセルロースナノファイバーとを含有する触媒成形体、並びにこれを用いた不飽和アルデヒド及び／又は不飽和カルボン酸の製造方法に関する。
【背景技術】
【０００２】
不飽和アルデヒドや不飽和カルボン酸の製造プロセスでは、一般に、触媒成形体は直径２〜１０ｍｍ、長さ２〜２０ｍｍ程度の円柱形または円筒形の成形体に成形され、これを反応器に充填して利用される。【０００３】
例えば特許文献１には、プロピレン、イソブチレン、第三級ブチルアルコールまたはメチル第三級ブチルエーテルを分子状酸素で気相接触酸化して不飽和アルデヒドおよび不飽和カルボン酸を合成するための触媒であって、モリブデンおよびビスマスを含む触媒成分と、平均粒径が１０μｍ〜２ｍｍかつ平均厚さが平均粒径の０．００５〜０．３倍の鱗片状無機物とを含有する触媒が提案されている。【０００４】
特許文献２にはメタクロレインの製造に用いるモリブデン、ビスマス、コバルト及び鉄を含有する酸化物触媒であって、触媒前駆体粉末に比表面積が０．５ｍ２／ｇ以上の結晶セルロースを混合して成形し、得られた成形体を熱処理して結晶セルロースを除去して得られた酸化物触媒が提案されている。
【先行技術文献】
【特許文献】
【０００５】
【特許文献１】特開２０１１−２２４４８２号公報
【特許文献２】特開２００７−０６１７６３号公報
【発明の概要】
【発明が解決しようとする課題】
【０００６】
しかしながら工業的見地からは、触媒成形体のさらなる機械的強度の改良が望まれている。本発明は、高収率かつ機械的強度の高い触媒成形体を提供することを目的とする。
【課題を解決するための手段】
【０００７】
本発明は、以下の［１］から［１７］である。
［１］  分子状酸素による気相接触酸化により不飽和アルデヒド及び／又は不飽和カルボン酸を製造可能な触媒成分と、平均繊維径が１〜３００ｎｍであるセルロースナノファイバーを含有する触媒成形体。
［２］  前記触媒成形体の質量をＭ１［ｇ］、前記セルロースナノファイバーの質量をＭ２［ｇ］としたとき、下記式（ＩＩＩ）により算出されるセルロースナノファイバー含有率が０．１〜５質量％である、［１］に記載の触媒成形体。
セルロースナノファイバー含有率［質量％］＝（Ｍ２／Ｍ１）×１００      （ＩＩＩ）
［３］  更にバインダーを含有する、［１］または［２］に記載の触媒成形体。
［４］  前記バインダーが水溶性である、［３］に記載の触媒成形体。
［５］  前記バインダーが水溶性有機バインダーである、［３］に記載の触媒成形体。
【０００８】
［６］  前記触媒成分が下記式（Ｉ）で表される組成を有し、プロピレン、イソブチレン、第一級ブチルアルコール、第三級ブチルアルコールまたはメチル第三級ブチルエーテルを分子状酸素により気相接触酸化する不飽和アルデヒド及び不飽和カルボン酸製造用触媒である、［１］〜［５］のいずれか１項に記載の触媒成形体。
Ｍｏａ１Ｂｉｂ１Ｆｅｃ１Ａｄ１Ｅ１ｅ１Ｇ１ｆ１Ｊ１ｇ１Ｓｉｈ１（ＮＨ４）ｉ１Ｏｊ１      （Ｉ）
（式（Ｉ）中、Ｍｏ、Ｂｉ、Ｆｅ、Ｓｉ、ＮＨ４及びＯは、それぞれモリブデン、ビスマス、鉄、ケイ素、アンモニウム根及び酸素を表し、Ａは、コバルト及びニッケルからなる群より選ばれた少なくとも１種の元素を表し、Ｅ１は、クロム、鉛、マンガン、カルシウム、マグネシウム、ニオブ、銀、バリウム、スズ、タリウム、タンタル及び亜鉛からなる群より選ばれた少なくとも１種の元素を表し、Ｇ１は、リン、ホウ素、硫黄、セレン、テルル、セリウム、タングステン、アンチモン及びチタンからなる群より選ばれた少なくとも１種の元素を表し、Ｊ１は、リチウム、ナトリウム、カリウム、ルビジウム及びセシウムからなる群より選ばれた少なくとも１種の元素を表す。ａ１、ｂ１、ｃ１、ｄ１、ｅ１、ｆ１、ｇ１、ｈ１、ｉ１及びｊ１は各成分のモル比率を表し、ａ１＝１２のときｂ１＝０．０１〜３、ｃ１＝０．０１〜５、ｄ１＝０．０１〜１２、ｅ１＝０〜８、ｆ１＝０〜５、ｇ１＝０．００１〜２、ｈ１＝０〜２０、ｉ１＝０〜３０であり、ｊ１は前記各成分の価数を満足するのに必要な酸素のモル比率である。）
【０００９】
［７］  前記触媒成分が下記式（ＩＩ）で表される組成を有し、（メタ）アクロレインを分子状酸素により気相接触酸化する不飽和カルボン酸製造用触媒である、［１］〜［５］のいずれか１項に記載の触媒成形体。
Ｐａ２Ｍｏｂ２Ｖｃ２Ｃｕｄ２Ｅ２ｅ２Ｇ２ｆ２Ｊ２ｇ２（ＮＨ４）ｈ２Ｏｉ２      （ＩＩ）
（前記式（ＩＩ）中、Ｐ、Ｍｏ、Ｖ、Ｃｕ、ＮＨ４及びＯは、それぞれリン、モリブデン、バナジウム、銅、アンモニウム根及び酸素を表す。Ｅ２は、アンチモン、ビスマス、砒素、ゲルマニウム、ジルコニウム、テルル、銀、セレン、ケイ素、タングステン及びホウ素からなる群より選ばれる少なくとも１種類の元素を表す。Ｇ２は、鉄、亜鉛、クロム、マグネシウム、カルシウム、ストロンチウム、タンタル、コバルト、ニッケル、マンガン、バリウム、チタン、スズ、タリウム、鉛、ニオブ、インジウム、硫黄、パラジウム、ガリウム、セリウム及びランタンからなる群より選ばれる少なくとも１種類の元素を表す。Ｊ２は、カリウム、ルビジウム及びセシウムからなる群より選ばれる少なくとも１種類の元素を表す。ａ２、ｂ２、ｃ２、ｄ２、ｅ２、ｆ２、ｇ２、ｈ２及びｉ２は各成分のモル比率を表し、ｂ２＝１２のとき、ａ２＝０．１〜３、ｃ２＝０．０１〜３、ｄ２＝０．０１〜２、ｅ２は０〜３、ｆ２＝０〜３、ｇ２＝０．０１〜３、ｈ２＝０〜３０であり、ｉ２は前記各成分の価数を満足するのに必要な酸素のモル比率である。）
【００１０】
［８］  ［１］〜［６］のいずれか１項に記載の触媒成形体の製造方法であって、焼成工程を含む、触媒成形体の製造方法。
［９］  押出成形工程を含む、［８］に記載の触媒成形体の製造方法。
［１０］  ［７］に記載の触媒成形体の製造方法であって、焼成工程を含む、触媒成形体の製造方法。
［１１］  押出成形工程を含む、［１０］に記載の触媒成形体の製造方法。
［１２］  ［６］に記載の触媒成形体の存在下でプロピレン、イソブチレン、第一級ブチルアルコール、第三級ブチルアルコールまたはメチル第三級ブチルエーテルを分子状酸素により気相接触酸化する、不飽和アルデヒド及び不飽和カルボン酸の製造方法。
［１３］  ［７］に記載の触媒成形体の存在下で（メタ）アクロレインを分子状酸素により気相接触酸化する、不飽和カルボン酸の製造方法。
［１４］  ［１２］又は［１３］に記載の方法により製造された不飽和カルボン酸をエステル化する不飽和カルボン酸エステルの製造方法。
［１５］  ［１２］又は［１３］に記載の方法により不飽和カルボン酸を製造する工程と、該不飽和カルボン酸をエステル化する工程を含む不飽和カルボン酸エステルの製造方法。
［１６］  ［８］または［９］に記載の方法により製造された触媒成形体の存在下でプロピレン、イソブチレン、第一級ブチルアルコール、第三級ブチルアルコールまたはメチル第三級ブチルエーテルを分子状酸素により気相接触酸化する、不飽和アルデヒド及び不飽和カルボン酸の製造方法。
［１７］  ［１０］または［１１］に記載の方法により製造された触媒成形体の存在下で（メタ）アクロレインを分子状酸素により気相接触酸化する、不飽和カルボン酸の製造方法。
【発明の効果】
【００１１】
本発明によれば、高収率かつ機械的強度が高い触媒成形体を提供できる。また、長期に高収率を維持できる不飽和アルデヒド及び不飽和カルボン酸の製造方法を提供できる。
【発明を実施するための形態】
【００１２】
本発明の触媒成形体は平均繊維径が１〜３００ｎｍであるセルロースナノファイバーを含有する。また本発明の触媒成形体は、分子状酸素による気相接触酸化により不飽和アルデヒド及び／又は不飽和カルボン酸を製造可能な触媒成分、特にプロピレン、イソブチレン、第一級ブチルアルコール、第三級ブチルアルコールまたはメチル第三級ブチルエーテルを分子状酸素により気相接触酸化して、それぞれに対応する不飽和アルデヒド及び不飽和カルボン酸を製造する際に用いられる触媒成分、または（メタ）アクロレインを分子状酸素により気相接触酸化して不飽和カルボン酸を製造する際に用いられる触媒成分を含む。
本発明の触媒成形体は、特定繊維径のセルロースナノファイバーを含有することで、高い目的生成物の収率と高い機械的強度を両立できる。これにより、工業プロセスの長期連続運転において、触媒の粉化や割れが少ないため、差圧上昇が抑えられ、長期にわたり高収率を維持できる。従って触媒寿命も長く、触媒の交換頻度を減らすことができる。
なお、触媒成形体の機械的強度は、例えば以下の方法により測定される落下粉化率によって評価できる。長手方向が鉛直になるように設置され、下側開口部がステンレス製の板で閉止された内径２７．５ｍｍ、長さ６ｍのステンレス製円筒の上側開口部から、触媒成形体１００ｇを落下させて円筒内に充填する。下側開口部を開いて回収した触媒成形体のうち、目開き１ｍｍのふるいを通過しないものの質量をαｇとして、落下粉化率を下記式にて算出する。落下粉化率は小さいほど機械的強度が高く、大きいほど機械的強度が低い。
落下粉化率（％）＝｛（１００−α）／１００｝×１００
【００１３】
［セルロースナノファイバー］
本発明で使用するセルロースナノファイバーは、平均繊維径が１〜３００ｎｍである。平均繊維径の下限は２ｎｍ以上が好ましく、３ｎｍ以上がより好ましい。また平均繊維径の上限は１００ｎｍ以下が好ましく、５０ｎｍ以下がより好ましい。なおセルロースナノファイバーとは、平均アスペクト比が１００以上である繊維状のセルロースを示す。平均アスペクト比は１００〜１００００であることが好ましく、１００〜２０００であることがより好ましい。平均アスペクト比は、セルロースナノファイバーの平均繊維長と平均繊維径の比（平均繊維長／平均繊維径）を意味する。
【００１４】
本発明において、セルロースナノファイバーの平均繊維径及び平均繊維長は、乾燥状態のセルロースナノファイバーについて求めた値とする。本発明における乾燥状態のセルロースナノファイバーの平均繊維径及び平均繊維長は、走査電子顕微鏡あるいは透過型電子顕微鏡（電子染色あり）により測定できる。例えば、セルロースナノファイバーの含有量が０．０５〜０．１質量％の分散液をＳｉウェーハなどの基板上にキャストして乾燥させた後、走査電子顕微鏡で観察する。観察視野内に縦横任意の画像幅の軸を想定し、その軸に対し２０〜１００本の繊維が交差するよう、試料および倍率等を調節して、画像を取得する。画像を得た後、１枚の画像当たり縦横２本の無作為な軸を引き、各軸に交錯する繊維から任意の２０本について繊維径と繊維長の値を読み取っていく。このようにして、３枚の重複しない表面部分の画像を走査電子顕微鏡で撮影し、各々２本の軸に交錯する２０本の繊維の繊維径と繊維長の値を読み取る。従って、２０本×２軸×３枚の計１２０本の繊維の繊維径と繊維長の情報を得る。得られた繊維径の算術平均から平均繊維径を算出し、繊維長の算術平均から平均繊維長を算出することができる。なお、枝分かれしている繊維については、枝分かれしている部分の長さが５０ｎｍ以上であれば、その部分を１本の繊維として繊維径の算出に組み込む。このとき、その繊維の最も長い部分の長さを繊維長とする。
本発明における平均アスペクト比は、走査電子顕微鏡あるいは透過型電子顕微鏡（電子染色あり）と同等の値を得られる手法であれば、上記以外の手法で算出してもよい。なお本発明において、乾燥状態とは、自然乾燥や凍結減圧乾燥といった従来公知の方法によって液体を除去し、セルロースナノファイバーの含液率が１質量％以下となった状態である。
【００１５】
本発明で使用するセルロースナノファイバーは、特に限定されず、市販品や、公知の製造方法により製造したものを用いることができる。一般的には、セルロース繊維含有材料をリファイナー、高圧ホモジナイザー、媒体攪拌ミル、石臼、グラインダー等により磨砕や叩解を行うことによって解繊または微細化して製造される。また、例えば特開２００５−４２２８３号公報に記載の方法等の公知の方法で製造することもできる。また、微生物（例えば酢酸菌（アセトバクター））を利用して製造することもできる。さらに、市販品を利用することも可能である。セルロース繊維含有材料は、植物（例えば木材、竹、麻、ジュート、ケナフ、農作物残廃物、布、パルプ、再生パルプ、古紙）、動物（例えばホヤ類）、藻類、微生物（例えば酢酸菌（アセトバクター））、微生物産生物等を起源とするものが知れているが、本発明ではそのいずれも使用できる。好ましくは植物または微生物由来のセルロースナノファイバーであり、より好ましくは植物由来のセルロースナノファイバーである。
【００１６】
本発明で使用するセルロースナノファイバーは、例えば特開２０１３−１８１１６７号公報や特開２０１０−２１６０２１号公報記載のような、何らかの化学修飾を施したいわゆる変性セルロースナノファイバーを用いてもよく、例えば特開２０１１−０５６４５６号公報記載の方法で製造された、いわゆる未変性セルロースナノファイバーや、未変性セルロースナノファイバー市販品を用いてもよい。未変性セルロースナノファイバーの市販品としては、例えばスギノマシン株式会社のバイオナノファイバー「ＢｉＮＦｉ−ｓ」シリーズ、ダイセルファインケム株式会社の「セリッシュ」シリーズ及び中越パルプの「ＣＮＦ」シリーズが挙げられる。これらのセルロースナノファイバーは、単独で用いることもでき、また２種類以上を混合して用いることもできる。
【００１７】
［不飽和アルデヒド及び不飽和カルボン酸製造用触媒］
本発明に係る不飽和アルデヒド及び不飽和カルボン酸製造用触媒は、下記式（Ｉ）で表される組成を有することが、不飽和アルデヒド及び不飽和カルボン酸収率の観点から好ましい。なお、各元素のモル比率は、触媒成分をアンモニア水に溶解した成分をＩＣＰ発光分析法で分析することによって求めた値とする。また、アンモニウム根のモル比率は、触媒成分をケルダール法で分析することによって求めた値とする。
Ｍｏａ１Ｂｉｂ１Ｆｅｃ１Ａｄ１Ｅ１ｅ１Ｇ１ｆ１Ｊ１ｇ１Ｓｉｈ１（ＮＨ４）ｉ１Ｏｊ１      （Ｉ）
式（Ｉ）中、Ｍｏ、Ｂｉ、Ｆｅ、Ｓｉ、ＮＨ４及びＯは、それぞれモリブデン、ビスマス、鉄、ケイ素、アンモニウム根及び酸素を表し、Ａは、コバルト及びニッケルからなる群より選ばれた少なくとも１種の元素を表し、Ｅ１は、クロム、鉛、マンガン、カルシウム、マグネシウム、ニオブ、銀、バリウム、スズ、タリウム、タンタル及び亜鉛からなる群より選ばれた少なくとも１種の元素を表し、Ｇ１は、リン、ホウ素、硫黄、セレン、テルル、セリウム、タングステン、アンチモン及びチタンからなる群より選ばれた少なくとも１種の元素を表し、Ｊ１は、リチウム、ナトリウム、カリウム、ルビジウム及びセシウムからなる群より選ばれた少なくとも１種の元素を表す。ａ１、ｂ１、ｃ１、ｄ１、ｅ１、ｆ１、ｇ１、ｈ１、ｉ１及びｊ１は各成分のモル比率を表し、ａ１＝１２のときｂ１＝０．０１〜３、ｃ１＝０．０１〜５、ｄ１＝０．０１〜１２、ｅ１＝０〜８、ｆ１＝０〜５、ｇ１＝０．００１〜２、ｈ１＝０〜２０、ｉ１＝０〜３０であり、ｊ１は前記各成分の価数を満足するのに必要な酸素のモル比率である。
各成分のモル比率は、ｂ１＝０．０５〜２、ｃ１＝０．１〜４、ｄ１＝０．１〜１０、ｅ１＝０〜５、ｆ１＝０〜３、ｇ１＝０．０１〜１、ｈ１＝０〜１０、ｉ１＝０〜２０がより好ましい。
なお、本発明において「アンモニウム根」とは、アンモニウムイオン（ＮＨ４＋）になり得るアンモニア（ＮＨ３）、およびアンモニウム塩などのアンモニウム含有化合物に含まれるアンモニウムの総称である。
【００１８】
［不飽和カルボン酸製造用触媒］
本発明に係る不飽和カルボン酸製造用触媒は、下記式（ＩＩ）で表される組成を有することが、不飽和カルボン酸収率の観点から好ましい。
Ｐａ２Ｍｏｂ２Ｖｃ２Ｃｕｄ２Ｅ２ｅ２Ｇ２ｆ２Ｊ２ｇ２（ＮＨ４）ｈ２Ｏｉ２      （ＩＩ）
前記式（ＩＩ）中、Ｐ、Ｍｏ、Ｖ、Ｃｕ、ＮＨ４及びＯは、それぞれリン、モリブデン、バナジウム、銅、アンモニウム根及び酸素を表す。Ｅ２は、アンチモン、ビスマス、砒素、ゲルマニウム、ジルコニウム、テルル、銀、セレン、ケイ素、タングステン及びホウ素からなる群より選ばれる少なくとも１種類の元素を表す。Ｇ２は、鉄、亜鉛、クロム、マグネシウム、カルシウム、ストロンチウム、タンタル、コバルト、ニッケル、マンガン、バリウム、チタン、スズ、タリウム、鉛、ニオブ、インジウム、硫黄、パラジウム、ガリウム、セリウム及びランタンからなる群より選ばれる少なくとも１種類の元素を表す。Ｊ２は、カリウム、ルビジウム及びセシウムからなる群より選ばれる少なくとも１種類の元素を表す。ａ２、ｂ２、ｃ２、ｄ２、ｅ２、ｆ２、ｇ２、ｈ２及びｉ２は各成分のモル比率を表し、ｂ２＝１２のとき、ａ２＝０．１〜３、ｃ２＝０．０１〜３、ｄ２＝０．０１〜２、ｅ２は０〜３、ｆ２＝０〜３、ｇ２＝０．０１〜３、ｈ２＝０〜３０であり、ｉ２は前記各成分の価数を満足するのに必要な酸素のモル比率である。
各成分のモル比率は、ａ２＝０．５〜２、ｃ２＝０．０５〜２、ｄ２＝０．０５〜１．５、ｅ２＝０．０１〜２、ｆ２＝０〜２、ｇ２＝０．０５〜２、ｈ２＝０〜２０がより好ましい。
【００１９】
［触媒成形体］
触媒成形体におけるセルロースナノファイバーの含有量は、前記触媒成形体の質量をＭ１［ｇ］、前記セルロースナノファイバーの質量をＭ２［ｇ］としたとき、下記式（ＩＩＩ）により算出されるセルロースナノファイバー含有率が０．１〜５質量％であることが好ましい。なお、Ｍ１およびＭ２は仕込み量から算出される質量とする。例えば、Ｍ１はセルロースナノファイバーを含む触媒成形体の合計の質量であり、後述する触媒乾燥体、バインダーおよびその他の固形分の合計から算出される。
セルロースナノファイバー含有率［質量％］＝（Ｍ２／Ｍ１）×１００      （ＩＩＩ）
セルロースナノファイバー含有率の値を０．１質量％以上とすることで、触媒成形体の機械的強度をより高めることができる。
またセルロースナノファイバー含有率の値が５質量％以下であることにより、反応器に十分な量の触媒成分を充填することができるため、連続運転において長期にわたり高収率を維持できる。従って触媒寿命も長く、触媒の交換頻度を減らすことができる。セルロースナノファイバー含有率の下限は０．２質量％以上がより好ましく、０．３質量％以上がさらに好ましい。またセルロースナノファイバー含有率の上限は４質量％以下がより好ましく、２質量％以下がさらに好ましく、１質量％以下が特に好ましい。
【００２０】
また触媒成形体は、セルロースナノファイバー以外にバインダーを更に含有することが好ましい。触媒成形体がセルロースナノファイバーとバインダーの両方を含有することにより、後述する成形工程において成形性が向上し、所望する形状の成形体を安定して得ることができる。バインダーの質量をＭ３［ｇ］としたとき、下記式（ＩＶ）により算出されるバインダー含有率が０．０５〜１０質量％であることが好ましく、下限は０．１質量％以上がより好ましく、１質量％以上がさらに好ましい。また上限は８質量％以下がより好ましく、５質量％以下がさらに好ましい。
バインダー含有率［質量％］＝（Ｍ３／Ｍ１）×１００      （ＩＶ）
【００２１】
バインダーとしては、触媒乾燥体または焼成後の触媒を接着する機能を有するものであれば特に限定されず、水溶性バインダーまたは非水溶性バインダーを用いることができる。
水溶性バインダーとしては、例えばポリビニルアルコール等の水溶性高分子化合物、水溶性αグルカン誘導体、水溶性βグルカン誘導体等の有機バインダー、及び水溶性ケイ酸化合物、無機酸のアンモニウム塩等の無機バインダーを挙げることができる。これらは一種を用いてもよく、二種以上を併用してもよい。
【００２２】
本発明においてαグルカン誘導体とは、グルコースから構成される多糖類のうちグルコースがα型の構造で結合したものを示す。水溶性αグルカン誘導体としては、具体的には、アミロース、グリコーゲン、プルラン、デキストリン、シクロデキストリン等を挙げることができる。これらは一種を用いてもよく、二種以上を併用してもよい。また本発明においてβグルカン誘導体とは、グルコースから構成される多糖類のうちグルコースがβ型の構造で結合したものを示す。水溶性βグルカン誘導体としては、具体的には、メチルセルロース、カルボキシルメチルセルロース、カルボキシメチルセルロースナトリウム、ヒドロキシエチルセルロース、ヒドロキシプロピルセルロース、ヒドロキシプロピルメチルセルロース、ヒドロキシエチルメチルセルロース、ヒドロキシブチルメチルセルロース、エチルヒドロキシエチルセルロース、スクレログルカン等が挙げられる。
【００２３】
また水溶性ケイ酸化合物としては、具体的には、ケイ酸ナトリウム、ケイ酸カリウム、メタケイ酸ナトリウム、メタケイ酸カリウム、ケイ酸リチウム、ケイ酸アンモニウム、アルキルシリケート等を挙げることができる。無機酸のアンモニウム塩としては、硫酸アンモニウム、硝酸アンモニウム、リン酸アンモニウム、亜塩化アンモニウム、炭酸水素アンモニウム、チオ硫酸アンモニウム、次亜硫酸アンモニウム、塩素酸塩アンモニウム等が挙げられる。これらは一種を用いてもよく、二種以上を併用してもよい。
【００２４】
非水溶性バインダーとしては、例えば非水溶性αグルカン誘導体、非水溶性βグルカン誘導体等の有機バインダー、及び非水溶性無機化合物、非水溶性の不活性担体等の無機バインダーを挙げることができる。これらは一種を用いてもよく、二種以上を併用してもよい。
非水溶性αグルカン誘導体としては、具体的にはアミロペクチン等が挙げられる。また非水溶性βグルカン誘導体としては、具体的にはエチルセルロース、結晶性セルロース、カードラン、パラミロン等が挙げられる。これらは一種を用いてもよく、二種以上を併用してもよい。
【００２５】
また非水溶性無機化合物としては、具体的には、シリカ、アルミナ、シリカ−アルミナ、シリコンカーバイド、チタニア、マグネシア、グラファイト、ケイソウ土等が挙げられる。また、非水溶性の不活性担体としては、具体的には、セラミックボール、ステンレス鋼、及びガラス繊維、セラミックファイバー、炭素繊維等の無機ファイバー等を挙げることができる。これらは一種を用いてもよく、二種以上を併用してもよい。
【００２６】
触媒成形体の機械的強度の観点から、バインダーは水溶性であることが好ましく、水溶性有機バインダーであることがより好ましく、水溶性βグルカン誘導体であることが特に好ましい。なお本発明において水溶性とは、２０℃の水１００ｇに５ｇ以上溶解する性質のことを示す。
【００２７】
［触媒成形体の製造方法］
本発明の触媒成形体はセルロースナノファイバーを含有させる点を除けば、公知の触媒の製造方法に準じて製造することができる。
なお、セルロースナノファイバーを触媒成形体に含有させる方法は特に限定されず、例えば後述する触媒原料液調製工程において、触媒原料液にセルロースナノファイバーを添加する方法、後述する成形工程において触媒乾燥体にセルロースナノファイバーを添加し成形する方法、及びこれらの方法を併用する方法等が挙げられる。
【００２８】
（触媒原料液調製工程）
本発明において、触媒成分を調製する方法は特に限定されず、成分の著しい偏在を伴わない限り、従来からよく知られている沈殿法、酸化物混合法等の種々の方法を用いることができる。例えば、不飽和アルデヒド及び不飽和カルボン酸製造用触媒の製造においては、不飽和アルデヒド及び不飽和カルボン酸製造用触媒の触媒成分の原料化合物を、適宜選択した溶媒に溶解または懸濁させ、少なくともモリブデン及びビスマスを含む溶液またはスラリー（以下、触媒原料液とも示す）を調製することが好ましい。また、不飽和カルボン酸製造用触媒の製造においては、不飽和カルボン酸製造用触媒の触媒成分の原料化合物を、適宜選択した溶媒に溶解または懸濁させ、少なくともモリブデン及びリンを含む触媒原料液を調製することが好ましい。
【００２９】
触媒原料液の調製に用いられる原料化合物は特に限定されず、触媒の各構成元素の酸化物、硫酸塩、硝酸塩、炭酸塩、水酸化物、酢酸塩等の有機酸塩、アンモニウム塩、ハロゲン化物、オキソ酸、オキソ酸塩、アルカリ金属塩等を単独でまたは二種以上を組み合わせて使用することができる。モリブデンの原料化合物としては、例えば、三酸化モリブデン等の酸化モリブデン類、パラモリブデン酸アンモニウムやジモリブデン酸アンモニウム等のモリブデン酸アンモニウム類、モリブデン酸、塩化モリブデン等が挙げられる。ビスマスの原料化合物としては、硝酸ビスマス、酸化ビスマス、酢酸ビスマス、水酸化ビスマス等が挙げられる。リンの原料化合物としては、例えば、リン酸、五酸化リン、リン酸アンモニウム等のリン酸塩等が挙げられる。バナジウムの原料化合物としては、例えば、バナジン酸アンモニウム、メタバナジン酸アンモニウム、五酸化バナジウム、塩化バナジウム、蓚酸バナジル等が挙げられる。原料化合物は、触媒成分を構成する各元素に対して１種のみを用いても２種以上を組み合わせて用いてもよい。
前記溶媒としては、例えば、水、エチルアルコール、アセトン等が挙げられるが、水を用いることが好ましい。
【００３０】
（乾燥工程）
乾燥工程では、前記触媒原料液調製工程で得られた触媒原料液を乾燥し、触媒乾燥体を得る。触媒原料液を乾燥する方法は特に限定されず、例えば、スプレー乾燥機を用いて乾燥する方法、スラリードライヤーを用いて乾燥する方法、ドラムドライヤーを用いて乾燥する方法、蒸発乾固する方法等が適用できる。これらの中では、乾燥と同時に粒子が得られること、得られる粒子の形状が整った球形であることから、スプレー乾燥機を用いて乾燥する方法が好ましい。乾燥条件は乾燥方法により異なるが、スプレー乾燥機を用いる場合、乾燥機入口温度は１００〜５００℃が好ましく、下限は２００℃以上がより好ましく、２２０℃以上が更に好ましい。また上限は４００℃以下がより好ましく、３７０℃以下が更に好ましい。乾燥機出口温度は１００〜２００℃が好ましく、下限は１０５℃以上がより好ましい。乾燥は、得られる触媒乾燥体の水分含有率が０．１〜４．５質量％となるように行うことが好ましい。なおこれらの条件は、所望する触媒の形状や大きさにより適宣選択することができる。
スプレー乾燥機を用いる場合、得られる触媒乾燥体の平均粒子径が１〜２５０μｍであることが好ましい。平均粒子径が１μｍ以上であることにより、目的生成物の生成に好ましい径の細孔が形成され、高い収率で目的生成物が得られる。また、平均粒子径が２５０μｍ以下であることにより、単位体積当たりの触媒乾燥体粒子間の接触点の数が維持でき、十分な触媒の機械的強度が得られる。触媒乾燥体の平均粒子径の下限は５μｍ以上、上限は１５０μｍ以下がより好ましい。なお、平均粒子径は体積平均粒子径を意味し、レーザー式粒度分布測定装置により測定した値とする。
また、噴霧された液滴と熱風との接触方式は、並流、向流、並向流（混合流）のいずれでもよく、いずれの場合でも好適に乾燥することができる。
【００３１】
（成形工程）
成形工程では、前記乾燥工程で得られた触媒乾燥体を成形し、触媒成形体を得る。触媒乾燥体がセルロースナノファイバーを含む場合はそのまま成形してもよく、セルロースナノファイバーを追加添加してから成形してもよい。触媒乾燥体がセルロースナノファイバーを含まない場合は、セルロースナノファイバーを添加して成形し、触媒成形体を得る。なお、成形は後述する焼成工程の後に、セルロースナノファイバーを添加してから行っても良い。
乾燥工程で得られた触媒乾燥体は触媒性能を示し、これを成形したものを触媒成形体として用いることができるが、焼成を行うことで触媒としての性能が向上するため好ましい。本発明では焼成後のものを含めて触媒成形体と総称する。
成形方法は特に限定されず、例えば、公知の押出成形、打錠成形、担持成形、転動造粒等の方法が挙げられる。中でも触媒の生産性の観点から打錠成形、押出成形が好ましく、触媒成形体中に目的生成物の製造に有利な細孔が形成される観点から、押出成形がより好ましい。触媒成形体の形状は特に限定されず、例えば、球状、円柱状、リング状（円筒状）、星型状等の形状が挙げられ、中でも機械的強度の高い球状、円柱状、リング状が好ましい。
本発明の触媒成形体は、セルロースナノファイバー以外にバインダーを更に含有させることにより、成形性が向上し、所望する形状の成形体を安定して得ることができる。
【００３２】
（焼成工程）
前記乾燥工程で得られた触媒乾燥体、または前記成形工程で得られた触媒成形体を焼成することが、目的生成物の収率の観点から好ましい。焼成温度は通常２００〜６００℃であり、下限は３００℃以上、上限は５００℃以下が好ましい。焼成条件は特に限定されないが、焼成は通常、酸素、空気または窒素流通下で行われる。焼成時間は目的とする触媒によって適宜設定されるが、０．５〜４０時間が好ましく、１〜４０時間がより好ましい。
【００３３】
［不飽和アルデヒド及び不飽和カルボン酸の製造方法］
本発明に係る不飽和アルデヒド及び不飽和カルボン酸の製造方法は、本発明に係る不飽和アルデヒド及び不飽和カルボン酸製造用触媒を含有する触媒成形体の存在下で、プロピレン、イソブチレン、第一級ブチルアルコール、第三級ブチルアルコールまたはメチル第三級ブチルエーテルを分子状酸素により気相接触酸化する。これらの方法によれば、高い収率で不飽和アルデヒド及び不飽和カルボン酸を製造することができる。
製造される不飽和アルデヒド及び不飽和カルボン酸は、プロピレン、イソブチレン、第一級ブチルアルコール、第三級ブチルアルコールまたはメチル第三級ブチルエーテルにそれぞれ対応したものである。たとえばプロピレンに対応する不飽和アルデヒドはアクロレインであり、プロピレンに対応する不飽和カルボン酸はアクリル酸である。イソブチレン、第一級ブチルアルコール、第三級ブチルアルコールおよびメチル第三級ブチルエーテルに対応する不飽和アルデヒドはメタクロレインであり、イソブチレン、第一級ブチルアルコール、第三級ブチルアルコールおよびメチル第三級ブチルエーテルに対応する不飽和カルボン酸はメタクリル酸である。
目的生成物の収率の観点から、不飽和アルデヒド及び不飽和カルボン酸は、それぞれメタクロレイン及びメタクリル酸であることが好ましい。
【００３４】
以下、代表例として本発明に係る方法により製造された触媒成形体の存在下、イソブチレンを分子状酸素により気相接触酸化してメタクロレイン及びメタクリル酸を製造する方法について説明する。
前記方法では、イソブチレンを及び分子状酸素を含む原料ガスと、本発明に係る触媒成形体とを接触させることでメタクロレイン及びメタクリル酸を製造する。この反応では固定床型反応器を使用することができる。反応管内に触媒成形体を充填し、該反応器へ原料ガスを供給することにより反応を行うことができる。触媒成形体層は１層でもよく、活性の異なる複数の触媒成形体をそれぞれ複数の層に分けて充填してもよい。また、活性を制御するために触媒成形体を不活性担体により希釈し充填してもよい。
原料ガス中のイソブチレンの濃度は特に限定されないが、１〜２０容量％が好ましく、下限は３容量％以上、上限は１０容量％以下がより好ましい。
【００３５】
原料ガス中の分子状酸素の濃度は、イソブチレン１モルに対して０．１〜５モルが好ましく、下限は０．５モル以上、上限は３モル以下がより好ましい。なお、分子状酸素源としては、経済性の観点から空気が好ましい。必要であれば、空気に純酸素を加えて分子状酸素を富化した気体を用いてもよい。
原料ガスは、イソブチレン及び分子状酸素を、窒素、炭酸ガス等の不活性ガスで希釈したものであってもよい。さらに、原料ガスに水蒸気を加えてもよい。
原料ガスと触媒成形体との接触時間は、０．５〜１０秒が好ましく、下限は１秒以上、上限は６秒以下がより好ましい。反応圧力は、０．１〜１ＭＰａ（Ｇ）が好ましい。ただし、（Ｇ）はゲージ圧であることを意味する。反応温度は２００〜４２０℃が好ましく、下限は２５０℃以上、上限は４００℃以下がより好ましい。
【００３６】
［不飽和カルボン酸の製造方法］
本発明に係る不飽和カルボン酸の製造方法は、本発明に係る不飽和カルボン酸製造用触媒を含有する触媒成形体の存在下で、（メタ）アクロレインを分子状酸素により気相接触酸化する。これらの方法によれば、高い収率で不飽和カルボン酸を製造することができる。
製造される不飽和カルボン酸は、（メタ）アクロレインのアルデヒド基がカルボキシル基に変化した不飽和カルボン酸であり、具体的には（メタ）アクリル酸が得られる。
なお、「（メタ）アクロレイン」はアクロレイン及びメタクロレインを示し、「（メタ）アクリル酸」はアクリル酸及びメタクリル酸を示す。目的生成物の収率の観点から、（メタ）アクロレイン及び（メタ）アクリル酸は、それぞれメタクロレイン及びメタクリル酸であることが好ましい。
【００３７】
以下、代表例として、本発明に係る方法により製造された触媒成形体の存在下、メタクロレインを分子状酸素により気相接触酸化してメタクリル酸を製造する方法について説明する。
前記方法では、メタクロレイン及び分子状酸素を含む原料ガスと、本発明に係る触媒成形体とを接触させることでメタクリル酸を製造する。この反応では固定床型反応器を使用することができる。反応管内に触媒成形体を充填し、該反応器へ原料ガスを供給することにより反応を行うことができる。触媒成形体層は１層でもよく、活性の異なる複数の触媒成形体をそれぞれ複数の層に分けて充填してもよい。また、活性を制御するために触媒成形体を不活性担体により希釈し充填してもよい。
【００３８】
原料ガス中のメタクロレインの濃度は特に限定されないが、１〜２０容量％が好ましく、下限は３容量％以上、上限は１０容量％以下がより好ましい。原料であるメタクロレインは、低級飽和アルデヒド等の本反応に実質的な影響を与えない不純物を少量含んでいてもよい。
原料ガス中の分子状酸素の濃度は、メタクロレイン１モルに対して０．４〜４モルが好ましく、下限は０．５モル以上、上限は３モル以下がより好ましい。なお、分子状酸素源としては、経済性の観点から空気が好ましい。必要であれば、空気に純酸素を加えて分子状酸素を富化した気体を用いてもよい。
原料ガスは、メタクロレイン及び分子状酸素を、窒素、炭酸ガス等の不活性ガスで希釈したものであってもよい。さらに、原料ガスに水蒸気を加えてもよい。水蒸気の存在下で反応を行うことにより、メタクリル酸をより高い収率で得ることができる。原料ガス中の水蒸気の濃度は、０．１〜５０容量％が好ましく、下限は１容量％以上、上限は４０容量％以下がより好ましい。
原料ガスとメタクリル酸製造用触媒との接触時間は、１．５〜１５秒が好ましい。反応圧力は、０．１〜１ＭＰａ（Ｇ）が好ましい。ただし、（Ｇ）はゲージ圧であることを意味する。反応温度は２００〜４５０℃が好ましく、下限は２５０℃以上、上限は４００℃以下がより好ましい。
【００３９】
［不飽和カルボン酸エステルの製造方法］
本発明に係る不飽和カルボン酸エステルの製造方法は、本発明に係る方法により製造された不飽和カルボン酸をエステル化する。すなわち、本発明に係る不飽和カルボン酸エステルの製造方法は、本発明に係る方法により不飽和カルボン酸を製造する工程と、該不飽和カルボン酸をエステル化する工程とを含む。これらの方法によれば、プロピレン、イソブチレン、第一級ブチルアルコール、第三級ブチルアルコールまたはメチル第三級ブチルエーテルの気相接触酸化、または（メタ）アクロレインの気相接触酸化により得られる不飽和カルボン酸を用いて、不飽和カルボン酸エステルを得ることができる。
不飽和カルボン酸と反応させるアルコールとしては特に限定されず、メタノール、エタノール、イソプロパノール、ｎ−ブタノール、イソブタノール等が挙げられる。得られる不飽和カルボン酸エステルとしては、例えば（メタ）アクリル酸メチル、（メタ）アクリル酸エチル、（メタ）アクリル酸プロピル、（メタ）アクリル酸ブチル等が挙げられる。反応は、スルホン酸型カチオン交換樹脂等の酸性触媒の存在下で行うことができる。反応温度は５０〜２００℃が好ましい。
【実施例】
【００４０】
以下、本発明を実施例及び比較例を用いて具体的に説明するが、本発明はこれらの実施例に限定されるものではない。なお、「部」は「質量部」を示す。【００４１】
（落下粉化率）
触媒成形体の機械的強度の指標である落下粉化率は以下の方法により測定した。長手方向が鉛直になるように設置され、下側開口部がステンレス製の板で閉止された内径２７．５ｍｍ、長さ６ｍのステンレス製円筒の上側開口部から、触媒成形体１００ｇを落下させて円筒内に充填した。下側開口部を開いて回収した触媒成形体のうち、目開き１ｍｍのふるいを通過しないものの質量をαｇとして、落下粉化率を下記式にて算出した。落下粉化率は小さいほど機械的強度が高く、大きいほど機械的強度が低い。なお、表１における落下粉化率は、同一条件で触媒成形体を１０回製造し、各触媒成形体に対して測定された落下粉化率の平均値である。
落下粉化率（％）＝｛（１００−α）／１００｝×１００【００４２】
（原料ガス及び生成物の分析）
原料ガスおよび生成物の分析は、ガスクロマトグラフィーを用いて行った。実施例１〜３、比較例１〜３において、メタクロレイン及びメタクリル酸の合計収率は次式により算出した。
メタクロレイン及びメタクリル酸の合計収率（％）＝（Ｂ＋Ｃ）／Ａ×１００
ここで、Ａは供給したイソブチレンのモル数、Ｂは生成したメタクロレインのモル数、Ｃは生成したメタクリル酸のモル数である。
なお、実施例１〜３、比較例１〜３では原料がイソブチレンの場合のみ示しているが、第三級ブチルアルコールを原料として用いた場合においても、反応器の入口部分で速やかにイソブチレンに脱水され、イソブチレンを原料として用いた場合と同様の結果が得られる。
また、実施例４、比較例４〜６において、生成するメタクリル酸の収率は、以下のように定義される。
メタクリル酸の収率（％）＝（Ｅ／Ｄ）×１００
ここで、Ｄは供給したメタクロレインのモル数、Ｅは生成したメタクリル酸のモル数である。【００４３】
（平均繊維径）
セルロースナノファイバーの平均繊維径は、走査電子顕微鏡による解析結果から算出した。具体的にはセルロースナノファイバーの含有量が０．０５質量％となるように純水に分散させた分散液をウェーハ上にキャストして乾燥させたものを走査電子顕微鏡により観察した。観察視野内に縦横任意の画像幅の軸を想定し、その軸に対し２０〜１００本の繊維が交差するよう、試料および倍率を調節して、画像を取得した。画像を得た後、１枚の画像当たり縦横２本の無作為な軸を引き、各軸に交錯する繊維から任意の２０本について繊維径の値を読み取った。このようにして、３枚の重複しない表面部分の画像を走査電子顕微鏡で撮影し、各々２本の軸に交錯する繊維の繊維径の値を読み取り、１２０本の繊維の繊維径の情報を得た。得られた繊維径の算術平均から平均繊維径を有効数字２桁にて算出した。【００４４】
（触媒成分の組成比）
各元素のモル比率は、触媒成分をアンモニア水に溶解した成分をＩＣＰ発光分析法で分析することによって求めた。またアンモニウム根のモル比率は、触媒成分をケルダール法で分析することによって求めた。【００４５】
（セルロースナノファイバー含有量）
触媒成形体におけるセルロースナノファイバーの含有量は、下記式（ＩＩＩ）により算出した。
セルロースナノファイバー含有率［質量％］＝（Ｍ２／Ｍ１）×１００      （ＩＩＩ）
前記式（ＩＩＩ）において、触媒成形体の質量Ｍ１は、触媒乾燥体、ヒドロキシプロピルメチルセルロースおよびセルロースナノファイバーの仕込み量の合計とした。またセルロースナノファイバーの質量Ｍ２は、セルロースナノファイバーの仕込み量とした。【００４６】
[実施例１]
純水１０００部にパラモリブデン酸アンモニウム５００部、パラタングステン酸アンモニウム１２．４部、硝酸カリウム２．３部、三酸化アンチモン２７．５部及び三酸化ビスマス６６．０部を加え加熱攪拌した（Ａ液）。別に純水１０００部に硝酸第二鉄１１４．４部、硝酸コバルト２７４．７部及び硝酸亜鉛３５．１部を順次加え溶解した（Ｂ液）。Ａ液にＢ液を加えて得られた触媒原料液を、並流式スプレー乾燥機を用いて、乾燥機入口温度２５０℃、スラリー噴霧用回転円盤１３，０００ｒｐｍの条件で乾燥して、平均粒子径４６μｍの触媒乾燥体を得た。なお、該触媒乾燥体の酸素を除く触媒の組成は、Ｍｏ１２Ｗ０．２Ｂｉ１．２Ｆｅ１．２Ｓｂ０．８Ｃｏ４．０Ｚｎ０．５Ｋ０．１（ＮＨ４）１２．３であった。
前記触媒乾燥体１００部に対して、ヒドロキシプロピルメチルセルロース４部と、平均繊維径４０ｎｍであるセルロースナノファイバー１部を純水４５部に分散させた分散液とを、双腕型のシグマブレードを備えたバッチ式の混練機で粘土状になるまで混練し、混合物を得た。
得られた混合物を、プランジャー式押出機を用いて押出成形し、外径５ｍｍ、内径２ｍｍ、長さ５．５ｍｍのリング状に成形し、次いで、熱風乾燥機で、９０℃で１２時間乾燥することにより触媒成形体を得た。該触媒成形体の落下粉化率の測定結果を表１に示す。
続いて触媒成形体を反応管に充填し、空気流通下に４５０℃で３時間焼成した。次いで、イソブチレン５容量％、酸素１２容量％、水蒸気１０容量％および窒素７３容量％の原料ガスを用い、常圧下、反応温度３４０℃、接触時間３．６秒で通じてイソブチレンの気相接触酸化反応を行った。生成物を捕集し、ガスクロマトグラフィーで分析することでメタクロレイン及びメタクリル酸の合計収率を求めた。結果を表１に示す。【００４７】
[実施例２]
実施例1において、純水に分散させたセルロースナノファイバーの量を０．５部とした以外は、実施例１と同様にして触媒成形体を製造して落下粉化率を測定し、続いて該触媒成形体の焼成及び反応評価を行った。結果を表１に示す。【００４８】
[実施例３]
実施例１において、純水に分散させたセルロースナノファイバーの量を０．２５部とした以外は、実施例１と同様にして触媒成形体を製造して落下粉化率を測定し、続いて該触媒成形体の焼成及び反応評価を行った。結果を表１に示す。【００４９】
[比較例１]
実施例1において、触媒乾燥体にセルロースナノファイバー分散液を混合せず、代わりに純水４５部を混合したこと以外は、実施例１と同様にして触媒成形体を製造して落下粉化率を測定し、続いて該触媒成形体の焼成及び反応評価を行った。結果を表１に示す。【００５０】
[比較例２]
実施例1において、触媒成形体にセルロースナノファイバー分散液を混合せず、代わりに純水４５部及び平均粒子径５０μｍの結晶性セルロース１部を混合したこと以外は、実施例１と同様にして触媒成形体を製造して落下粉化率を測定し、続いて該触媒成形体の焼成及び反応評価を行った。結果を表１に示す。【００５１】
[比較例３]
実施例1において、触媒成形体にセルロースナノファイバー分散液を混合せず、代わりに純水４５部及び平均粒子径５０μｍの結晶性セルロース５．０部を混合したこと以外は、実施例１と同様にして触媒成形体を製造して落下粉化率を測定し、続いて該触媒成形体の焼成及び反応評価を行った。結果を表１に示す。【００５２】
［実施例４］
純水４０００部に三酸化モリブデン１０００部、メタバナジン酸アンモニウム３４部、８５質量％リン酸水溶液８０部及び硝酸銅７部を溶解し、これを攪拌しながら９５℃に昇温し、液温を９５℃に保ちつつ３時間攪拌した。９０℃まで冷却後、回転翼攪拌機を用いて攪拌しながら、重炭酸セシウム１２４部を純水２００部に溶解した溶液を添加して１５分間攪拌した。次いで、炭酸アンモニウム９２部を純水２００部に溶解した溶液を添加し、更に２０分間攪拌した。以上のようにして得られた触媒原料液を、並流式スプレー乾燥機を用いて、乾燥機入口温度３００℃、スラリー噴霧用回転円盤１８，０００ｒｐｍの条件で乾燥して、平均粒子径２５μｍの触媒乾燥体を得た。なお、該触媒乾燥体の酸素を除く触媒の組成は、Ｐ１．２Ｍｏ１２Ｖ０．５Ｃｕ０．０５Ｃｓ１．１（ＮＨ４）３．８である。
前記触媒乾燥体１００部に対して、ヒドロキシプロピルセルメチルロース４部と、平均繊維径２０ｎｍであるセルロースナノファイバー０．５部を純水３０部に分散させた分散液とを、双腕型のシグマブレードを備えたバッチ式の混練機で粘土状になるまで混練し、混合物を得た。
得られた混合物を、プランジャー式押出機を用いて押出成形し、外径６ｍｍ、長さ５ｍｍの円柱状に成形し、次いで、熱風乾燥機で、９０℃で１２時間焼成することにより触媒成形体を得た。該触媒成形体の落下粉化率の測定結果を表２に示す。
続いて触媒成形体を反応管に充填し、空気流通下に３８０℃で１０時間焼成した。次いでメタクロレイン５容量％、酸素１０容量％、水蒸気３０容量％、窒素５５容量％の原料ガスを用い、常圧下、反応温度３０５℃、接触時間７．１秒で通じてメタクロレインの気相接触酸化反応を行った。生成物を捕集し、ガスクロマトグラフィーで分析することでメタクリル酸の収率を求めた。結果を表２に示す。【００５３】
[比較例４]
実施例４において、触媒乾燥体にセルロースナノファイバー分散液を混合せず、代わりに純水３０部を混合したこと以外は、実施例４と同様にして触媒成形体を製造して落下粉化率を測定し、続いて該触媒成形体の焼成及び反応評価を行った。結果を表２に示す。【００５４】
[比較例５]
実施例４において、触媒乾燥体にセルロースナノファイバー分散液を混合せず、代わりに純水４５部及び平均粒子径５０μｍの結晶性セルロース１部を混合したこと以外は、実施例４と同様にして触媒成形体を製造して落下粉化率を測定し、続いて該触媒成形体の焼成及び反応評価を行った。結果を表２に示す。【００５５】
[比較例６]
実施例1において、触媒成形体にセルロースナノファイバー分散液を混合せず、代わりに純水４５部及び平均粒子径５０μｍの結晶性セルロース８部を混合したこと以外は、実施例１と同様にして触媒成形体を製造して落下粉化率を測定し、続いて該触媒成形体の焼成及び反応評価を行った。結果を表１に示す。【００５６】
【表１】
0006973618.tif 000002
【００５７】
【表２】
0006973618.tif 000003
【００５８】
表１に示されるように、式（Ｉ）に含まれるＭｏ１２Ｗ０．２Ｂｉ１．２Ｆｅ１．２Ｓｂ０．８Ｃｏ４．０Ｚｎ０．５Ｋ０．１（ＮＨ４）１２．３の組成比を有する触媒成分を用いた場合、触媒成形体が平均繊維径１〜３００ｎｍであるセルロースナノファイバーを含有する実施例１〜３は、落下粉化率が低く機械的強度の高い触媒成形体が得られ、メタクロレイン及びメタクリル酸の合計収率も高かった。一方、触媒成形体がセルロースナノファイバーを含有しない比較例１および２は、実施例１〜３と同程度のメタクロレイン及びメタクリル酸の合計収率だが、落下粉化率が高く機械的強度が低かった。そこで比較例３に示すように、セルロースナノファイバー以外のバインダーにより実施例１と同程度の機械的強度とすると、メタクロレイン及びメタクリル酸の合計収率が著しく低下した。
実施例１〜３の触媒成形体は、メタクロレイン及びメタクリル酸の収率が高く、かつ機械的強度も高いため、連続運転において触媒の粉化や割れが少ないため、差圧上昇が抑えられ、長期にわたり高収率を維持できる。従って触媒寿命も長く、触媒の交換頻度を減らすことができる。【００５９】
同様に、式（ＩＩ）に含まれるＰ１．２Ｍｏ１２Ｖ０．５Ｃｕ０．０５Ｃｓ１．１（ＮＨ４）３．８１の組成比を有する触媒成分を用いた場合、触媒成形体が平均繊維径１〜３００ｎｍであるセルロースナノファイバーを含有する実施例４は、落下粉化率が低く機械的強度の高い触媒成形体が得られ、メタクリル酸収率も高かった。一方、触媒成形体がセルロースナノファイバーを含有しない比較例４は、落下粉化率が高く機械的強度が低く、メタクリル酸収率もやや低かった。また比較例５は、実施例４と同程度のメタクリル酸収率だが、落下粉化率が高く機械的強度が低かった。そこで比較例６に示すように、セルロースナノファイバー以外のバインダーにより実施例４と同程度の機械的強度とすると、メタクリル酸の収率が低下した。
実施例４の触媒成形体は、メタクリル酸の収率が高く、かつ機械的強度も高いため、連続運転において触媒の粉化や割れが少ないため、差圧上昇が抑えられ、長期にわたり高収率を維持できる。従って触媒寿命も長く、触媒の交換頻度を減らすことができる。
なお、本実施例で得られたメタクリル酸をエステル化することで、メタクリル酸エステルを得ることができる。
【産業上の利用可能性】
【００６０】
本発明によれば、高収率かつ機械的強度が高い触媒成形体を提供できる。このような触媒成形体を用いることにより、長期に高収率を維持できる不飽和アルデヒド及び不飽和カルボン酸の製造方法を提供できる。【００６１】
以上、本発明を実施形態及び実施例により具体的に説明したが、本発明はこれらのみに限定されるものではなく、本発明の構成や詳細には、本発明のスコープ内で当業者が理解し得る様々な変更をすることができる。
この出願は、２０１８年３月１４日に出願された日本出願特願２０１８−０４６６３７を基礎とする優先権を主張し、その開示の全てをここに取り込む。